(57)【要約】      （修正有）【課題】  従来に比べて、適切に、中点電位のずれを小さくすることが可能な磁気センサ及びその製造方法を提供することを目的としている。【解決手段】  固定抵抗素子９の側方に導体３５が接続されている。前記導体３５は、複数の分割経路片３５ａ〜３５ｄと、各分割経路片間を繋ぐ共通経路片３５ｅとで構成され、前記共通経路片３５ｅの一部分３５ｅ１を切断することで前記導体３５の素子長手方向（図示Ｙ方向）への電流経路長を変化させて抵抗調整を行う。【選択図】図５
2007271319.tif 000002
【特許請求の範囲】
【請求項１】
素子台上に少なくとも夫々一つずつ設けられた磁気抵抗効果素子及び固定抵抗素子と、前記磁気抵抗効果素子の素子長手方向の両側、及び、前記固定抵抗素子の素子長手方向の両側に設けられた端子部と、を有し、
前記磁気抵抗効果素子あるいは前記固定抵抗素子のうち少なくとも一方の素子には導体が接続され前記端子部間の抵抗値が調整されていることを特徴とする磁気センサ。
【請求項２】
前記磁気抵抗効果素子あるいは前記固定抵抗素子のうち素子抵抗値が高く形成されたほうの高抵抗素子の側方には前記導体が接続され、前記導体は、切断によって素子長手方向への電流経路長を短くできる形状で形成されている請求項１記載の磁気センサ。
【請求項３】
前記導体は、前記素子長手方向に間隔を空けて前記高抵抗素子に接する少なくとも３つ以上の切断可能な分割経路片と、前記分割経路片間を繋ぐ切断可能な共通経路片と、を有して構成される請求項２記載の磁気センサ。
【請求項４】
前記分割経路片間の素子長手方向への間隔幅は、夫々異なっている請求項３記載の磁気センサ。
【請求項５】
前記磁気抵抗効果素子あるいは前記固定抵抗素子のうち素子抵抗値が高く形成されたほうの高抵抗素子の一部は除去されて素子長手方向への長さ寸法が短くされ、その除去された部分に前記導体が設けられている請求項１記載の磁気センサ。
【請求項６】
前記磁気抵抗効果素子及び前記固定抵抗素子は、共に、構成層として、反強磁性層と複数の磁性層と非磁性層と、最上層の保護層とを有し、
前記磁気抵抗効果素子では、少なくとも一つの前記磁性層を有し磁化方向が固定される固定層と、残りの前記磁性層を有し外部磁界により磁化方向が変動するフリー層が設けられ、前記固定層と前記フリー層との間に前記非磁性層が介在するとともに、前記固定層の前記非磁性層が形成された面と反対面に前記反強磁性層が接して形成されており、
前記固定抵抗では、少なくとも一つの前記磁性層が前記反強磁性層に接して形成されるとともに全ての前記磁性層の磁化方向が固定されている請求項１ないし５のいずれかに記載の磁気センサ。
【請求項７】
前記磁気抵抗効果素子及び固定抵抗素子は、共に、反強磁性層と、前記反強磁性層に接して形成され磁化方向が固定される固定層と、前記固定層に非磁性層を介して対向し外部磁界を受けて磁化方向が変動するフリー層とを有し、
前記固定抵抗素子での前記フリー層と前記固定層間に作用する層間結合磁界Ｈｉｎは、前記磁気抵抗効果素子での前記フリー層と前記固定層間に作用する層間結合磁界Ｈｉｎよりも大きくされている請求項１ないし５のいずれかに記載の磁気センサ。
【請求項８】
以下の工程を有することを特徴とする磁気センサの製造方法。
（ａ）  基板上に、磁気抵抗効果素子及び固定抵抗を少なくとも夫々一つずつ組として、前記組を複数形成する工程、
（ｂ）  前記磁気抵抗効果素子の素子長手方向の両側、及び前記固定抵抗素子の素子長手方向の両側に端子部を形成する工程、
（ｃ）  前記磁気抵抗効果素子あるいは前記固定抵抗素子のうち、抵抗値が高く形成されたほうの高抵抗素子に導体を接続して、前記高抵抗素子が接続された端子部間の抵抗値を、低抵抗素子が接続された端子部間の抵抗値に対して許容範囲内に収める工程、
（ｄ）  前記（ｂ）工程と前記（ｃ）工程の間、あるいは前記（ｃ）工程後に、前記基板を各組毎に切断する工程。
【請求項９】
前記（ｃ）工程で、前記高抵抗素子の側方に、切断によって素子長手方向への電流経路長を短くすることが可能な形状の前記導体を接続する請求項８記載の磁気センサの製造方法。
【請求項１０】
前記（ｃ）工程では、前記導体を接続したとき、前記高抵抗素子が接続された端子部間の抵抗値を、前記低抵抗素子が接続された端子部間の抵抗値に比べて小さくなるようにする前工程と、その後、前記導体の一部を切断して、前記導体の前記素子長手方向への電流経路長を短くし、これよって前記高抵抗素子が接続された端子部間の抵抗値を上昇させる後工程があり、前記高抵抗素子が接続された端子部間の抵抗値が、前記許容範囲内に収めるまで、前記後工程を繰り返す請求項９記載の磁気センサの製造方法。
【請求項１１】
前記導体を、前記素子長手方向に間隔を空けて前記高抵抗素子に接する少なくとも３つ以上の切断可能な分割経路片と、前記分割経路片間を繋ぐ切断可能な共通経路片と、を有して構成し、前記（ｃ）工程の後工程で、前記分割経路片あるいは前記共通経路片、又は前記分割経路片及び前記共通経路片を切断する請求項１０記載の磁気センサの製造方法。
【請求項１２】
前記分割経路片間の素子長手方向への間隔幅を、夫々異なる長さで形成し、前記（ｃ）工程の後工程で、必要な抵抗値の上昇量に応じて、前記分割経路片あるいは前記共通経路片、又は、前記分割経路片および前記共通経路片の切断箇所を決定する請求項１１記載の磁気センサの製造方法。
【請求項１３】
前記（ｃ）工程で、前記高抵抗素子の一部を除去して、前記高抵抗素子の素子長手方向の長さを短くするとともに、その除去された部分に、前記導体を形成し、前記高抵抗素子が接続された端子部間の抵抗値を、除去前の状態よりも低下させる請求項８記載の磁気センサの製造方法。
【発明の詳細な説明】
【技術分野】
【０００１】
本発明は、磁気抵抗効果素子及び固定抵抗素子を備えた非接触式の磁気センサに係り、特に、中点電位のずれを小さくすることが可能な磁気センサ及びその製造方法に関する。
【背景技術】
【０００２】
下記に挙げる公知文献には磁気抵抗効果素子を備えた磁気センサに関する発明が開示されている。
【０００３】
下記の特許文献１に記載された発明では、基板上に外部抵抗及び磁気抵抗素子が備えられ、前記外部抵抗に対してトリミングすることで、中点電位のずれを小さくしている。
【０００４】
下記の特許文献２に記載された発明は、ＭＲ素子と抵抗体を備えた磁気センサであり、前記抵抗体をトリミングすることで、中点電位のずれを小さくしている。
【０００５】
下記の特許文献３に記載された発明では、絶縁基板上に磁気抵抗効果薄膜が、前記絶縁基板下に抵抗体が備えられ、前記磁気抵抗効果薄膜と前記抵抗体間は前記絶縁基板内部を貫通する導体メタライズ層によって接続されており、前記抵抗体をトリミングすることで、中点電位のばらつきを小さくしている。
【特許文献１】特開平４−１８７７８号公報
【特許文献２】特開昭６２−２９３６８３号公報
【特許文献３】特開平８−２３１２９号公報
【発明の開示】
【発明が解決しようとする課題】
【０００６】
しかし上記した特許文献１〜３に記載された発明では、いずれも抵抗体をトリミングするものであるが、どのようにトリミングをして抵抗値を合わせ込むのか具体的な記載がない。すなわち、前記抵抗体のどの部分を、どのような形状にてトリミングするのか不明である。
【０００７】
また抵抗体をトリミングするということは、おそらく断面積が小さくなっていくと考えられるため、前記抵抗体の抵抗値は上昇するものと思われるが、逆に、前記抵抗体の抵抗値を低下させたい場合にはどのようにするのか不明である。
【０００８】
また前記磁気抵抗効果素子と、抵抗体とは材質が異なるために前記磁気抵抗効果素子と前記固定抵抗とで温度係数（ＴＣＲ：Temperature  Coefficient  of  Resistance）が異なり、その結果、温度が変化すると中点電圧のバランスが崩れてしまい検出精度が低下して誤動作の原因になるという問題があるため、結局、磁気抵抗効果素子の抵抗値と、抵抗体の抵抗値とを合わせ込み、標準状態での中点電位のずれを小さくしても、前記標準状態から温度が変化すると、中点電位のずれが大きくなるという問題があった。
【０００９】
そこで本発明は上記従来の課題を解決するためのものであり、従来に比べて、適切に、中点電位のずれを小さくすることが可能な磁気センサ及びその製造方法を提供することを目的としている。
【課題を解決するための手段】
【００１０】
本発明における磁気センサは、素子台上に少なくとも夫々一つずつ設けられた磁気抵抗効果素子及び固定抵抗素子と、前記磁気抵抗効果素子の素子長手方向の両側、及び、前記固定抵抗素子の素子長手方向の両側に設けられた端子部と、を有し、
前記磁気抵抗効果素子あるいは前記固定抵抗素子のうち少なくとも一方の素子には導体が接続され前記端子部間の抵抗値が調整されていることを特徴とするものである。
【００１１】
これにより、端子部間の抵抗値を高精度に且つ簡単に調整でき、中点電位のずれを適切に小さくすることが可能である。
【００１２】
本発明では、前記磁気抵抗効果素子あるいは前記固定抵抗素子のうち素子抵抗値が高く形成されたほうの高抵抗素子の側方には前記導体が接続され、前記導体は、切断によって素子長手方向への電流経路長を短くできる形状で形成されていることが好ましい。前記導体は前記高抵抗素子に並列に接続されている。前記導体は、前記高抵抗素子よりも抵抗値が低いから、前記導体が接続されている箇所では、前記導体に電流が流れる。これによって、前記高抵抗素子が接続された端子部間の抵抗値を適切に低下させ、高精度に、中点電位のずれを小さくすることが可能である。また上記発明では、素子をトリミングしないから前記素子に損傷を与える心配もない。また本発明では、前記導体の接続によって前記高抵抗素子が接続される端子部間の抵抗値が、もう一方の低抵抗素子が接続される端子部間の抵抗値よりも小さくなった場合でも、前記導体を切断し、前記導体の素子長手方向への電流経路長を短くすることで、前記高抵抗素子が接続された端子部間の抵抗値を上昇させることができ、より高精度且つ簡単に、抵抗値の合わせこみを行うことが可能である。
【００１３】
本発明では、前記導体は、前記素子長手方向に間隔を空けて前記高抵抗素子に接する少なくとも３つ以上の切断可能な分割経路片と、前記分割経路片間を繋ぐ切断可能な共通経路片と、を有して構成されることが好ましい。これにより、切断によって素子長手方向への電流経路長を短くすることが可能な形状をより簡単且つ適切に形成できる。このとき、前記分割経路片間の素子長手方向への間隔幅は、夫々異なっていることが、前記導体の切断箇所によって抵抗値の上昇量を異ならせることが出来、高精度に抵抗値の調整を行うことができて好ましい。また抵抗値の上昇量を細かく設定できて好ましい。
【００１４】
あるいは本発明では、前記磁気抵抗効果素子あるいは前記固定抵抗素子のうち素子抵抗値が高く形成されたほうの高抵抗素子の一部は除去されて素子長手方向への長さ寸法が短くされ、その除去された部分に前記導体が設けられている形態であっても、抵抗値の調整を高精度且つ簡単に行うことができ、中点電位のずれを適切に小さくすることが可能である。
【００１５】
本発明では、前記磁気抵抗効果素子及び前記固定抵抗素子は、共に、構成層として、反強磁性層と複数の磁性層と非磁性層と、最上層の保護層とを有し、
前記磁気抵抗効果素子では、少なくとも一つの前記磁性層を有し磁化方向が固定される固定層と、残りの前記磁性層を有し外部磁界により磁化方向が変動するフリー層が設けられ、前記固定層と前記フリー層との間に前記非磁性層が介在するとともに、前記固定層の前記非磁性層が形成された面と反対面に前記反強磁性層が接して形成されており、
前記固定抵抗では、少なくとも一つの前記磁性層が前記反強磁性層に接して形成されるとともに全ての前記磁性層の磁化方向が固定されていることが好ましい。
【００１６】
本発明では上記のように、磁気抵抗効果素子及び固定抵抗の構成層として、共に、反強磁性層、複数の磁性層、非磁性層、及び保護層が用いられている。そして本発明では、前記磁気抵抗効果素子及び固定抵抗とで、これら構成層の積層順を変え、前記磁気抵抗効果素子を、外部磁界の変化に基づき適切に磁気抵抗効果が発揮されて抵抗値が変化する可変抵抗として機能させている。一方、前記固定抵抗では、全ての前記磁性層の磁化方向を一定の方向に固定しているため、前記磁気抵抗効果素子と異なって、外部磁界が変化しても磁気抵抗効果が発揮されないようになっている。
【００１７】
上記したように本発明では、前記磁気抵抗効果素子及び固定抵抗は共に、構成層として反強磁性層、複数の磁性層、非磁性層、及び保護層を有するから、前記磁気抵抗効果素子の温度係数と前記固定抵抗の温度係数とのばらつきを従来に比べて抑制できる。その結果、温度変化に対しての中点電位のばらつきを小さくすることが可能である。
【００１８】
また本発明では、前記磁気抵抗効果素子及び固定抵抗素子は、共に、反強磁性層と、前記反強磁性層に接して形成され磁化方向が固定される固定層と、前記固定層に非磁性層を介して対向し外部磁界を受けて磁化方向が変動するフリー層とを有し、
前記固定抵抗素子での前記フリー層と前記固定層間に作用する層間結合磁界Ｈｉｎは、前記磁気抵抗効果素子での前記フリー層と前記固定層間に作用する層間結合磁界Ｈｉｎよりも大きくされていることが好ましい。
【００１９】
これにより、固定抵抗素子に前記磁気抵抗効果素子と同様に、固定層とフリー層を設けても、前記層間結合磁界Ｈｉｎを、磁気抵抗効果素子の層間結合磁界Ｈｉｎよりも大きくしているので、外部磁界の作用範囲内で前記固定抵抗素子を適切に固定抵抗として適切に機能させることが出来る。上記のように前記磁気抵抗効果素子と前記固定抵抗素子とで層間結合磁界Ｈｉｎを変えるには、実際には前記非磁性層の膜厚を変えるため、前記磁気抵抗効果素子と前記固定抵抗素子とで若干、温度係数（ＴＣＲ）が変化するものの、前記固定抵抗素子を磁気抵抗効果素子とは全く異なる構成層で形成する場合に比べて、適切に前記磁気抵抗効果素子と前記固定抵抗素子との温度係数のばらつきを小さくできる。
【００２０】
しかも例えば上記のように、前記素子の一部を除去して素子長手方向への長さ寸法を短くした場合でも、前記層間結合磁界Ｈｉｎの大きさは変化せず、さらに、保磁力Ｈｃも、素子長さに依存しないことがわかっているため、前記磁気抵抗効果素子及び前記固定抵抗素子のヒステリシス特性に変動を与えることはなく、安定した動作を得ることが可能である。
【００２１】
本発明における磁気センサの製造方法は、以下の工程を有することを特徴とするものである。
【００２２】
（ａ）  基板上に、磁気抵抗効果素子及び固定抵抗を少なくとも夫々一つずつ組として、前記組を複数形成する工程、
（ｂ）  前記磁気抵抗効果素子の素子長手方向の両側、及び前記固定抵抗素子の素子長手方向の両側に端子部を形成する工程、
（ｃ）  前記磁気抵抗効果素子あるいは前記固定抵抗素子のうち、抵抗値が高く形成されたほうの高抵抗素子に導体を接続して、前記高抵抗素子が接続された端子部間の抵抗値を、低抵抗素子が接続された端子部間の抵抗値に対して許容範囲内に収める工程、
（ｄ）  前記（ｂ）工程と前記（ｃ）工程の間、あるいは前記（ｃ）工程後に、前記基板を各組毎に切断する工程。
【００２３】
上記により本発明では、端子部間の抵抗調整を高精度且つ簡単に行うことができ、中点電位のずれが小さい磁気センサを適切に製造することができる。
【００２４】
本発明では、前記（ｃ）工程で、前記高抵抗素子の側方に、切断によって素子長手方向への電流経路長を短くすることが可能な形状の前記導体を接続することが好ましい。また、前記（ｃ）工程では、前記導体を接続したとき、前記高抵抗素子が接続された端子部間の抵抗値を、前記低抵抗素子が接続された端子部間の抵抗値に比べて小さくなるようにする前工程と、その後、前記導体の一部を切断して、前記導体の前記素子長手方向への電流経路長を短くし、これよって前記高抵抗素子が接続された端子部間の抵抗値を上昇させる後工程があり、前記高抵抗素子が接続された端子部間の抵抗値が、前記許容範囲内に収めるまで、前記後工程を繰り返すことが好ましい。これにより、端子部間の抵抗調整をより高精度且つ簡単に行うことができる。
【００２５】
また本発明では、前記導体を、前記素子長手方向に間隔を空けて前記高抵抗素子に接する少なくとも３つ以上の切断可能な分割経路片と、前記分割経路片間を繋ぐ切断可能な共通経路片と、を有して構成し、前記（ｃ）工程の後工程で、前記分割経路片あるいは前記共通経路片、又は前記分割経路片及び前記共通経路片を切断することが好ましい。また、前記分割経路片間の素子長手方向への間隔幅を、夫々異なる長さで形成し、前記（ｃ）工程の後工程で、必要な抵抗値の上昇量に応じて、前記分割経路片あるいは前記共通経路片、又は、前記分割経路片および前記共通経路片の切断箇所を決定することが、高精度に抵抗調整を行う上で好ましい。
【００２６】
また本発明では、前記（ｃ）工程で、前記高抵抗素子の一部を除去して、前記高抵抗素子の素子長手方向の長さを短くするとともに、その除去された部分に、前記導体を形成し、前記高抵抗素子が接続された端子部間の抵抗値を、除去前の状態よりも低下させることで、前記高抵抗素子が接続された端子部間の抵抗値を、前記許容範囲内に収めてもよい。
【発明の効果】
【００２７】
本発明の磁気センサによれば、端子部間の抵抗調整を高精度且つ簡単に行うことができ、中点電位のずれを適切に小さくできる。さらに温度変化による前記中点電位がばらつきを小さくすることが可能である。
【発明を実施するための最良の形態】
【００２８】
図１，図２は、実施形態の非接触式磁気センサを内臓した折畳み式携帯電話の部分模式図、図３は実施形態における非接触式磁気センサの部分平面図、図４は図３に示すＡ−Ａ線から切断し矢印方向から見た前記非接触式磁気センサの部分断面図、図５は、本実施形態における磁気センサの部分拡大平面図、図６は図５とは異なる構造の本実施形態における磁気センサの部分拡大平面図、図７は、図５及び図６とは異なる構造の本実施形態における磁気センサの部分拡大平面図、図８は図７に示すＢ−Ｂ線から切断し矢印方向から見た前記磁気センサの部分拡大断面図、図９は、図５，図６，図７とが異なる構造の本実施形態における磁気センサの部分拡大平面図、図１０は、図３に示す磁気センサの回路構成図、図１１は、図４とは異なる形態の非接触式磁気センサの部分断面図、図１２は図１１に示す磁気センサに備えられた固定抵抗素子のヒステリシス特性を示すグラフ、図１３は、非磁性層の膜厚と、磁気抵抗効果素子の固定層とフリー層間に作用する層間結合磁界との関係を示すグラフ、図１４は、磁気抵抗効果素子の素子幅とフリー層の保磁力Ｈｃとの関係を示すグラフ、図１５は、図４及び図１１に示す磁気抵抗効果素子のヒステリシス特性を示すグラフ、である。
【００２９】
図１に示すように折畳み式携帯電話１は、第１部材２と第２部材３とを有して構成される。前記第１部材２は画面表示側であり、前記第２部材３は操作体側である。前記第１部材２の前記第２部材３との対向面には液晶ディスプレイやレシーバ等が設けられている。前記第２部材３の前記第１部材２との対向面には、各種釦及びマイク等が設けられている。図１は折畳み式携帯電話１を閉じた状態であり、図１に示すように前記第１部材２には磁石５が内臓され、前記第２部材３には磁気センサ４が内臓されている。図１に示すように閉じた状態で、前記磁石５と磁気センサ４は互いに対向した位置（前記磁石５及び磁気センサ４の設置面に対し垂直方向にて対向）に配置されている。
【００３０】
図１では、前記磁石５から放出された外部磁界Ｈが、前記磁気センサ４に伝わり、前記磁気センサ４では前記外部磁界Ｈを検出し、これにより、折畳み式携帯電話１は閉じた状態にあることが検出される。
【００３１】
一方、図２のように折畳み式携帯電話１を開くと、前記第１部材２が前記第２部材３から離れるにつれて、徐々に前記磁気センサ４に伝わる外部磁界Ｈの大きさは小さくなっていき、やがて前記磁気センサ４に伝わる外部磁界Ｈはゼロになる。前記磁気センサ４に伝わる外部磁界Ｈの大きさがある所定の大きさ以下となった場合に、前記折畳み式携帯電話１が開いた状態にあることが検出され、例えば、前記携帯電話１内に内臓される制御部にて、液晶ディスプレイや操作釦の裏側にあるバックライトが光るように制御されている。
【００３２】
図３に示すように、前記第２部材３内に内臓される回路基板６上に本実施形態の磁気センサ４が搭載されている。前記磁気センサ４は一つの素子台７上に、磁気抵抗効果素子８と固定抵抗素子９が一つづつ設けられている。図３に示すように前記磁気抵抗効果素子８の長手方向の両側には端子部１０，１１が設けられている。前記端子部１０は例えば、前記回路基板６上に設けられた入力端子（電源Ｖｃｃ）１２とワイヤボンディングやダイボンディング等で電気的に接続されている（図１０参照）。前記端子部１１は、前記固定抵抗素子９との共通端子であり、前記端子部１１は、前記回路基板６上の出力端子２２とワイヤボンディングやダイボンディング等により電気的に接続されている（図１０参照）。
【００３３】
図３に示すように前記固定抵抗素子９の長手方向の両側には上記した端子部１１と端子部２１が設けられている。前記端子部２１は前記回路基板６上のアース端子１３とワイヤボンディングやダイボンディング等により電気的に接続されている（図１０参照）。
【００３４】
前記磁気抵抗効果素子８及び前記固定抵抗素子９が同じ素子台７上に形成されることで、前記磁気抵抗効果素子８及び固定抵抗素子９の一方の端部に共通の端子部１１を設けることができ、ボンディング数を減らすことができる等により製造コストの低減を図ることができ、また磁気センサ４の小型化を促進できる。
【００３５】
図４に示すように、前記磁気抵抗効果素子８は、下から下地層１４，シード層１５、反強磁性層１６、固定層１７、非磁性層１８、フリー層１９、及び保護層２０の順で積層されている。前記下地層１４は、例えば、Ｔａ，Ｈｆ，Ｎｂ，Ｚｒ，Ｔｉ，Ｍｏ，Ｗのうち１種または２種以上の元素などの非磁性材料で形成される。前記シード層１５は、ＮｉＦｅＣｒあるいはＣｒ等で形成される。前記反強磁性層１６は、元素α（ただしαは、Ｐｔ，Ｐｄ，Ｉｒ，Ｒｈ，Ｒｕ，Ｏｓのうち１種または２種以上の元素である）とＭｎとを含有する反強磁性材料、又は、元素αと元素α′（ただし元素α′は、Ｎｅ，Ａｒ，Ｋｒ，Ｘｅ，Ｂｅ，Ｂ，Ｃ，Ｎ，Ｍｇ，Ａｌ，Ｓｉ，Ｐ，Ｔｉ，Ｖ，Ｃｒ，Ｆｅ，Ｃｏ，Ｎｉ，Ｃｕ，Ｚｎ，Ｇａ，Ｇｅ，Ｚｒ，Ｎｂ，Ｍｏ，Ａｇ，Ｃｄ，Ｓｎ，Ｈｆ，Ｔａ，Ｗ，Ｒｅ，Ａｕ，Ｐｂ、及び希土類元素のうち１種または２種以上の元素である）とＭｎとを含有する反強磁性材料で形成される。例えば前記反強磁性層１６は、ＩｒＭｎやＰｔＭｎで形成される。前記固定層１７及びフリー層１９はＣｏＦｅ合金、ＮｉＦｅ合金、ＣｏＦｅＮｉ合金等の磁性材料で形成される。また前記非磁性層１８はＣｕ等で形成される。また前記保護層２０はＴａ等で形成される。前記固定層１７やフリー層１９は積層フェリ構造（磁性層／非磁性層／磁性層の積層構造であり、非磁性層を挟んだ２つの磁性層の磁化方向が反平行である構造）であってもよい。また前記固定層１７やフリー層１９は材質の異なる複数の磁性層の積層構造であってもよい。
【００３６】
前記磁気抵抗効果素子８では、前記反強磁性層１６と前記固定層１７とが接して形成されているため磁場中熱処理を施すことにより前記反強磁性層１６と前記固定層１７との界面に交換結合磁界（Ｈｅｘ）が生じ、前記固定層１７の磁化方向は一方向に固定される。図３では前記固定層１７の磁化方向１７ａを矢印方向で示している。前記磁化方向１７ａは長手方向に対して直交する方向（素子幅方向）となっている。一方、前記フリー層１９は前記固定層１７と非磁性層１８を介して対向しており、前記フリー層１９の磁化方向は一方向に固定されていない。すなわち前記フリー層１９の磁化は外部磁界の影響を受けて変動するようになっている。
【００３７】
図４に示すように前記固定抵抗素子９は、下から下地層１４，シード層１５、反強磁性層１６、第１磁性層１７、第２磁性層１９、非磁性層１８、及び保護層２０の順で積層されている。なお固定抵抗素子９における第１磁性層１７は磁気抵抗効果素子８における固定層１７に相当し、前記固定抵抗素子９における第２磁性層１９は磁気抵抗効果素子８におけるフリー層１９に相当する。すなわち前記固定抵抗素子９の積層順は、前記磁気抵抗効果素子８のフリー層１９と非磁性層１８の順番を入れ替えたものとなっている。前記磁気抵抗効果素子８と前記固定抵抗素子９において共通する各層の材質は同じである。
【００３８】
図４に示す実施形態では、前記固定抵抗素子９は、前記第１磁性層１７と前記第２磁性層１９とが接して形成され、前記第１磁性層１７と前記第２磁性層１９のどちらか一方に、前記反強磁性層１６が接して形成されている。図４では、反強磁性層１６／第１磁性層１７／第２磁性層１９の順で積層されているため、磁場中熱処理を施すと前記反強磁性層１６と前記第１磁性層１７との界面で交換結合磁界（Ｈｅｘ）が生じ、前記第１磁性層１７の磁化が一方向に固定されるが、このとき、前記第１磁性層１７に接して形成された第２磁性層１９の磁化も前記第１磁性層１７との間で作用する強磁性結合により、前記第１磁性層１７の磁化方向と同一方向に固定される。
【００３９】
このように図４の実施形態では、磁気抵抗効果素子８と固定抵抗素子９の構成層を同じにして積層順を変えただけのものとなっているから、前記磁気抵抗効果素子と前記固定抵抗素子９の温度係数（ＴＣＲ）のばらつきを抑制できる。
【００４０】
図３に示すように前記磁気抵抗効果素子８及び固定抵抗素子９は図示Ｙ方向へ直線状の細長形状で形成される。図５（ａ）に示すように、前記磁気抵抗効果素子８及び固定抵抗素子９の素子長さは共にＬ１で形成され、前記磁気抵抗効果素子８及び固定抵抗素子９の素子幅は共にＷ１で形成される。図３，図５に示すように前記素子長さＬ１は前記素子幅Ｗ１に比べて十分に長く形成されている。なお前記磁気抵抗効果素子８及び固定抵抗素子９は直線状で形成されなくても例えばミアンダー形状（蛇行形状）等の曲線状で形成されてもよい。係る場合の素子長さＬ１は素子幅Ｗ１の中心線の長さで設定される。
【００４１】
ところで、磁気抵抗効果素子８と前記固定抵抗素子９とは構成層が同じであるため、共通する層の膜厚を一致させるとともに、素子長さＬ１及び素子幅Ｗ１を同じにすると、前記磁気抵抗効果素子８及び固定抵抗素子９の抵抗値（無磁場状態）及び温度係数は完全に一致するが、実際には前記磁気抵抗効果素子８と固定抵抗素子９とを積層順が異なることにより別々に形成するため、成膜段階で、前記膜厚等にばらつきが生じ、前記磁気抵抗効果素子８の抵抗値と、前記固定抵抗素子９の抵抗値とを完全に一致させることが難しい。
【００４２】
そこで本実施形態では、図５に示すように前記固定抵抗素子９の側方にはＣｕ等の前記固定抵抗素子９よりも十分に抵抗値（抵抗率）の低い導体３５が接続されて端子部１１，２１間の抵抗値が調整されている。なお前記固定抵抗素子９は前記磁気抵抗効果素子８よりも高い抵抗値（抵抗率）で形成されている。前記磁気抵抗効果素子８及び固定抵抗素子９の抵抗値は５００Ω〜１００００Ω（抵抗率は２０Ω／□）であり、前記導体３５の抵抗値は５０ｍΩ〜１００Ω（抵抗率は１．７μΩ・ｃｍ〜３０μΩ・ｃｍ）である。前記導体３５はＣｕ以外に、Ａｕ、Ａｇ、Ｃｒ、Ｔａ、Ｗ、Ａｌ等で形成されてもよい。
【００４３】
以下では、前記固定抵抗素子９が接続された端子部１１，２１間の抵抗値をＲ１、前記磁気抵抗効果素子８が接続された端子部１０，１１間の抵抗値をＲ２として説明する。
【００４４】
図５（ａ）は導体を前記固定抵抗素子９に接続した状態（前記導体の切断前）を示し、図５（ｂ）は、前記導体の一部を抵抗調整のために切断した状態を示す。
【００４５】
図５（ａ）に示すように、前記導体３５は、素子長手方向（図示Ｙ方向）に、幅Ｔ１の間隔を空けて前記固定抵抗素子９の側方に接続された４本の分割経路片３５ａ〜３５ｄと、各分割経路片３５ａ〜３５ｄ間を繋ぐ共通経路片３５ｅとで構成される。
【００４６】
図５（ａ）に示すように、前記導体３５は、前記固定抵抗素子９の側方に接続されているため、前記導体３５は前記固定抵抗素子９に並列的に接続されている。前記導体３５の接続により、前記端子部１１，２１間を流れる電流は、前記固定抵抗素子９から抵抗値の小さい前記導体３５に流れる。矢印Ｃは、電流ルートを示している。図５（ａ）に示すように電流は、前記導体３５内を、最も素子長手方向（図示Ｙ方向）への電流経路長Ｌ２が長くなる経路、すなわち分割経路片３５ａ−共通経路片３５ｅ−分割経路片３５ｄの経路を辿って流れる。図５（ａ）では、前記電流経路長Ｌ２は、前記分割経路片３５ａの中点から前記分割経路片３５ｄの中点までの素子長手方向（図示Ｙ方向）への長さ寸法で示されている。
【００４７】
図５（ａ）に示すように前記導体３５の接続により、前記抵抗値Ｒ１を、前記導体３５が接続されていない状態に比べて低下させることができ、抵抗調整を高精度且つ簡単に行うことが出来る。また前記固定抵抗素子９を従来のようにトリミングしないから前記固定抵抗素子９に損傷を与えることはない。
【００４８】
図５（ａ）に示すように、前記導体３５を前記固定抵抗素子９に接続した状態で、前記抵抗値Ｒ１が前記抵抗値Ｒ２に対して許容範囲のずれ量であった場合、特にその後の抵抗調整は不要となるが、本実施形態では、より高精度且つ簡単に抵抗調整を行うべく、図５（ａ）の時点で、抵抗値Ｒ１が抵抗値Ｒ２よりも小さくなるように、電流経路長Ｌ２が調整された前記導体３５を接続する。図５（ａ）では、前記導体３５に流れる素子長手方向（図示Ｙ方向）への電流経路長Ｌ２が最も長いため、前記抵抗値Ｒ１は最も低い状態となっているが、最も素子長手方向（図示Ｙ方向）に離れた前記分割経路片３５ａ，３５ｄ，あるいは共通経路片３５ｅの一部を切断すると、前記導体３５の素子長手方向への電流経路長がＬ２からＬ３に短くなる。図５（ｂ）では、前記共通経路片３５ｅの一部分３５ｅ１がレーザ等により切断されている。これにより図５（ｂ）の状態では、前記導体３５内に流れる電流経路は、分割経路片３５ｂ−共通経路片３５ｅ−分割経路片３５ｄとなり、素子長手方向（図示Ｙ方向）への電流経路長Ｌ３が図５（ａ）の状態よりも短くなり、その分、前記固定抵抗素子９に流れる電流経路長が延びるため、図５（ｂ）の状態では、図５（ａ）の状態に比べて抵抗値Ｒ１は上昇する。
【００４９】
図５（ａ）の状態で、前記抵抗値Ｒ１と抵抗値Ｒ２が測定され、その測定結果により、前記抵抗値Ｒ１の必要な抵抗上昇量ΔＲ３が設定される。そして前記抵抗上昇量ΔＲ３に応じて、前記導体３５に対する切断箇所が決定される。例えば、図５（ｂ）の状態で、図５（ａ）からの抵抗上昇量ΔＲ２が、前記抵抗上昇量ΔＲ３よりも小さく、依然、前記抵抗値Ｒ１が前記抵抗値Ｒ２に対して許容範囲外のずれ量である場合には、さらに、例えば、分割経路片３５ｂが切断される。これにより、前記導体３５に流れる電流経路は、分割経路片３５ｃ−共通経路片３５ｅ−分割経路片３５ｄとなり、図５（ｂ）の状態よりも前記導体３５に流れる素子長手方向（図示Ｙ方向）への電流経路長はさらに短くなり、前記抵抗値Ｒ１を図５（ｂ）の状態よりも上昇させることが出来る。そして、上記した導体３５への切断は、前記抵抗値Ｒ１が前記抵抗値Ｒ２に対して許容範囲内のずれ量となった時点で終了する。
【００５０】
このように前記抵抗値Ｒ１の調整を行うことで、より高精度に抵抗調整を行うことが可能である。
【００５１】
図５では、各分割経路片３５ａ〜３５ｄ間の間隔幅は全てＴ１で統一されていたが、図６に示すように、各分割経路片３５ａ〜３５ｄ間の間隔を異なる値にすることも可能である。
【００５２】
図６に示すように、分割経路片３５ａと分割経路片３５ｂ間の間隔幅はＴ２で形成され、前記分割経路片３５ｂと分割経路片３５ｃ間の間隔幅はＴ３で形成され、前記分割経路片３５ｃと分割経路片３５ｄ間の間隔幅はＴ４で形成され、間隔幅Ｔ２＜間隔幅Ｔ３＜間隔幅Ｔ４となっている。図５（ａ）に示す導体３５は、分割経路片３５ａ〜３５ｄが等間隔で形成されているので抵抗値の上昇量は、電流経路長が変化しない部分を除いて前記導体３５のどの部分を切断してもほぼ一定である。すなわち例えば図５（ａ）の状態から、分割経路片３５ａを切断しても、分割経路片３５ｄを切断しても、図５（ｂ）のように、共通経路片３５ｅの一部を切断しても、電流経路長はＬ２からＬ３となるから、抵抗値の上昇量はほぼ一定である。
【００５３】
一方、図６では、前記分割経路片３５ａ〜３５ｄが等間隔で形成されていないために、前記導体３５の切断箇所によって抵抗値の上昇量を異ならせることが出来る。例えば図６に示す分割経路片３５ａを切断すると、素子長手方向（図示Ｙ方向）への電流経路長は、Ｔ２だけ短くなり、一方、分割経路片３５ｄを切断すれば、素子長手方向への電流経路長はＴ４だけ短くなる。また、前記分割経路片３５ｂと分割経路片３５ｃ間の共通経路片３５ｄを切断すれば、素子長手方向への電流経路長は、Ｔ３だけ短くなる。したがって切断箇所によって、素子長手方向への電流経路長は異なる値となり、したがって、抵抗値の上昇量が変化するので、必要な抵抗上昇量ΔＲ３に応じて、切断箇所を決定することで、より高精度且つ簡単に抵抗調整を行うことが可能である。
【００５４】
図７，図８では、抵抗値が高く形成されたほうの固定抵抗素子９の一部がイオンミリング等のトリミングによって除去され、その除去された部分に、前記固定抵抗素子９よりも抵抗値が低いＣｕ等の導体３６が埋め込み形成されている。前記導体３６は、直列に前記固定抵抗素子９に接続される。
【００５５】
図７に示すように、前記磁気抵抗効果素子８の素子長手方向（図示Ｙ方向）への長さ寸法はＬ１で形成される。最初、前記固定抵抗素子９も、前記磁気抵抗効果素子８と同様に前記素子長手方向への長さ寸法がＬ１で形成されたが、前記固定抵抗素子９の抵抗値が前記磁気抵抗効果素子８の抵抗値よりも大きいことで抵抗値Ｒ１が抵抗値Ｒ２よりも大きくなった。そのために図７に示す実施形態では、前記固定抵抗素子９の一部が除去されて素子長手方向（図示Ｙ方向）への長さ寸法がＬ４に短くされ、除去された部分には素子長手方向への長さ寸法がＬ５で形成され、抵抗値が前記固定抵抗素子９に比べて十分に小さい導体３６が埋め込まれている。これによって前記抵抗値Ｒ１を低下させることができ、これにより抵抗調整を高精度且つ簡単に行うことが出来る。前記導体３６が前記固定抵抗素子９に接続されることで、抵抗値Ｒ１は、前記固定抵抗素子９の抵抗値と前記導体３６の抵抗値とを足した値となるが、前記導体３６は前記固定抵抗素子９に対して非常に抵抗が小さく、前記抵抗値Ｒ１はほぼ前記固定抵抗素子９の抵抗値で決定されることになる。
【００５６】
前記導体３６は、例えば前記固定抵抗素子９のうち除去しない上面９ａにリフトオフ用レジスト層を設け、前記リフトオフ用レジスト層に覆われていない前記固定抵抗素子９を除去し、除去された箇所に前記導体３６を例えばスパッタ法等によって埋め込み形成した後、前記リフトオフ用レジスト層を除去することで形成される。
【００５７】
図８に示すように、前記導体３６の上面３６ａは、前記固定抵抗素子９の上面９ａよりも上方に盛り上がっているが、特にこのような形状に限定されるわけではない。
【００５８】
図５ないし図８に示すいずれの実施形態でも、前記導体３５，３６は、固定抵抗素子９側に接続されていたが、前記磁気抵抗効果素子８側に接続されてもよい。
【００５９】
図９に示すように、前記磁気抵抗効果素子８の側方には図５（ｂ）で説明した導体３５が接続されれている。図９の実施形態では、前記磁気抵抗効果素子８のほうが前記固定抵抗素子９よりも高い抵抗値で形成されているため、前記抵抗値Ｒ２を下げるために前記磁気抵抗効果素子８に比べて抵抗値の低い前記導体３５を前記磁気抵抗効果素子８に接続して前記抵抗値Ｒ２の調整を行っている。
【００６０】
また、前記磁気抵抗効果素子８を図７，図８と同様に一部切断し、その切断された部分に前記磁気抵抗効果素子８よりも抵抗値（抵抗率）の小さい前記導体３６を埋め込む構成であってもよいが、係る場合、前記磁気抵抗効果素子８に対するトリミングにより前記磁気抵抗効果素子８の特性変動が懸念される。しかし後述するように、前記磁気抵抗効果素子８の一部を除去しても、フリー層１９の保磁力Ｈｃや層間結合磁界Ｈｉｎは変動せず、したがって前記磁気抵抗効果素子８のヒステリシス特性は変動しないことがわかっている。
【００６１】
また例えば図５（ａ）に示す前記導体３５を前記磁気抵抗効果素子８及び固定抵抗素子９の双方に夫々接続させておき、その状態で双方の端子部間の抵抗値を測定し、測定結果によって前記磁気抵抗効果素子８あるいは前記固定抵抗素子９に接続された導体３５の一部を切断して、抵抗値を調整する形態であってもよい。
【００６２】
以上のように、本実施形態によれば、抵抗値Ｒ１あるいは抵抗値Ｒ２を高精度且つ容易に抵抗調整できる。図３，図１０に示す入力端子（電源Ｖｃｃ）から例えば５Ｖが印加されると、無磁場状態では、磁気センサ４からの出力値（中点電位）が２．５Ｖであることが理想であるが、本実施形態では、２．５Ｖからの前記中点電位のずれ量をより小さくすることができ、あるいは最も好ましくは前記中点電位のずれ量をゼロにすることが出来る。
【００６３】
しかも本実施形態では、図４に示すように磁気抵抗効果素子８と固定抵抗素子９の構成層は同じであるから前記磁気抵抗効果素子８及び前記固定抵抗素子９の温度係数（ＴＣＲ）のばらつきを小さくでき、温度変化に対する前記中点電位のばらつきを適切に小さくできる。
【００６４】
また本実施形態では、磁気抵抗効果素子８と固定抵抗素子９の構成層は同じであるから、そもそも前記磁気抵抗効果素子８の抵抗値と、前記固定抵抗素子９の抵抗値とはそれほど大きく異なっておらず、いわば最終的な微調整を行うものであるから、大きく抵抗値が異なる状態から抵抗値を合わせ込むより、抵抗調整にかかる時間を短縮できる等、抵抗調整を容易に行うことが可能である。
本実施形態では、前記固定抵抗素子９の構造は図４のものに限定されない。
【００６５】
図１１に示す磁気センサ５１では、素子台７上に２つの磁気抵抗効果素子８，５０が形成されている。なお、一方の磁気抵抗効果素子５０の層間結合磁界Ｈｉｎは他方の磁気抵抗効果素子８の前記層間結合磁界Ｈｉｎよりも大きくなっている。構成層及び積層順は磁気抵抗効果素子８，５０の双方において同じであるが、前記磁気抵抗効果素子５０の非磁性層１８の膜厚は、前記磁気抵抗効果素子８の非磁性層１８の膜厚よりも薄くされている。
【００６６】
ここで図１３の実験結果について説明する。実験で使用した磁気抵抗効果素子の膜構成は、下から、シード層：ＮｉＦｅＣｒ／反強磁性層：ＩｒＭｎ／固定層：［Ｆｅ３０ａｔ％Ｃｏ７０ａｔ％／Ｒｕ／ＣｏＦｅ］／非磁性層：Ｃｕ／フリー層：［ＣｏＦｅ／ＮｉＦｅ］／保護層：Ｔａであった。なおフリー層のＣｏＦｅを１０ÅでＮｉＦｅを３０Åで形成した。また磁気抵抗効果素子を成膜した後、磁場中根処理を施し、前記固定層の磁化方向を一方向に固定した。
【００６７】
実験では、Ｃｕで形成された非磁性層１８の膜厚と、固定層１７とフリー層１９間に作用する層間結合磁界Ｈｉｎとの関係について調べた。その実験結果が図１３である。
【００６８】
図１３に示すように、前記非磁性層１８の膜厚を変化させると、前記層間結合磁界Ｈｉｎは変化する。
【００６９】
図１１に示す実施形態では、前記磁気抵抗効果素子５０の前記非磁性層１８の膜厚は、前記磁気抵抗効果素子８の非磁性層１８の膜厚よりも薄くされている。図１３に示すように、前記非磁性層１８の膜厚を薄くすることで、前記層間結合磁界Ｈｉｎは大きくなるため、前記磁気抵抗効果素子５０の層間結合磁界Ｈｉｎは前記磁気抵抗効果素子８の層間結合磁界Ｈｉｎよりも大きくなり、この結果、前記磁気抵抗効果素子５０のヒステリシスループＲＨは、図１２に示すように片側に大きくシフトしている。そして図１２に示す外部磁界Ｈの範囲Ｂであれば、外部磁界Ｈの変動があっても前記磁気抵抗効果素子５０は磁気抵抗効果を発揮せず抵抗値が変化しないため固定抵抗として機能する。なお前記磁気抵抗効果素子８は当然、外部磁界Ｈの範囲Ｂ内で磁気抵抗効果が発揮され、抵抗値が変動する可変抵抗として機能している。
【００７０】
図１１に示す実施形態では、前記磁気抵抗効果素子８，５０の非磁性層１８の膜厚を積極的に異ならせるため、前記磁気抵抗効果素子８と前記磁気抵抗効果素子５０の温度係数（ＴＣＲ）のばらつきが図４の形態に比べてやや大きくなりやすいものの、前記磁気抵抗効果素子８と固定抵抗素子とを異なる材質で形成していた従来に比べて前記温度係数（ＴＣＲ）のばらつきを小さくでき、よって中点電位のばらつきを小さくできる。
【００７１】
また、図７，図８のように、磁気抵抗効果素子８，５０の一部を除去し、前記磁気抵抗効果素子８，５０の素子長さが短くなっても、前記磁気抵抗効果素子８，５０を構成するフリー層１９の保磁力Ｈｃは変動しない。なお、磁気センサ４においては、わずかな外部磁界Ｈの変動によってチャタリング等の誤作動が生じないように前記保磁力Ｈｃはある程度の大きさを有することが必要である。図１４は、磁気抵抗効果素子８の素子幅と保磁力Ｈｃとの関係を示す実験結果である。実験に使用した磁気抵抗効果素子８の膜構成は図１３の実験で使用したものと同じである。実験では、前記磁気抵抗効果素子８の素子長さＬ１（図５（ａ）を参照）を５０〜２５０μｍの範囲内で変化させたときの素子幅Ｗ１（図５（ａ）を参照）と前記フリー層１９の保磁力Ｈｃとの関係について調べた。
【００７２】
図１４に示すように、保磁力Ｈｃは素子長さＬ１にほとんど依存せず、素子幅Ｗ１に依存することがわかった。
【００７３】
したがって前記磁気抵抗効果素子８，５０を、図７，図８に示すように一部除去して素子長さを短くしても、前記磁気抵抗効果素子８，５０の保磁力Ｈｃを一定に保つことが出来る。
【００７４】
なお保磁力Ｈｃは前記層間結合磁界Ｈｉｎとともにヒステリシス特性を決定する要因となっている。図１５は、折畳み式携帯電話１の開閉検知に使用される磁気センサ４に搭載される磁気抵抗効果素子８のヒステリシス特性である。
【００７５】
図１５の横軸は外部磁界Ｈの大きさであり、縦軸は、前記磁気抵抗効果素子８の抵抗変化率（ΔＲ／Ｒ）の大きさである。ヒステリシスループＨＲとは曲線ＨＲ１と曲線ＨＲ２で囲まれた部分のことを指す。前記層間結合磁界Ｈｉｎは外部磁界Ｈ＝０（Ｏｅ）のラインからヒステリシスループＨＲの中点までの磁界の強さで示される。前記抵抗変化率（ΔＲ／Ｒ）の最大値及び最小値の中間値での前記ヒステリシスループＨＲの幅方向への広がり幅が２×保磁力Ｈｃ（グラフ上では２Ｈｃと示されている）で示され、その広がり幅の中心値が、前記ヒステリシスの「中点」である。また負の値の外部磁界Ｈは、前記外部磁界Ｈの一方向を正の値の磁界としたとき、その逆方向の磁界を示している。図１５に示すヒステリシス特性は、前記層間結合磁界Ｈｉｎが前記保磁力Ｈｃよりも大きくなっているため、前記ヒステリシスループＨＲは、前記外部磁界Ｈ＝０Ｏｅのライン上を跨がず、図１５では外部磁界Ｈ＝０Ｏｅのラインの左側に前記ヒステリシスループＨＲがシフトしている。
【００７６】
図１，図２に示す折畳み式携帯電話１の開閉検知では、磁石５からの外部磁界Ｈの強弱を前記磁気センサ４にて検出する。よって図１５に示すように、前記外部磁界Ｈの正の領域、あるいは負の領域のどちらか一方の領域にヒステリシスループＨＲがシフトする特性の磁気抵抗効果素子８であれば、有効に、前記外部磁界Ｈの強弱を検出できる。
【００７７】
切替信号の出力原理について説明する。例えば６％の抵抗変化率（ΔＲ／Ｒ）を閾値と設定する。６％の抵抗変化率（ΔＲ／Ｒ）が得られたときの電圧が求められ、その電圧が閾値電圧として制御部３０内に記憶されている。
【００７８】
前記磁気センサ４に外部磁界Ｈが侵入し、その値（絶対値）が大きくなると、図１５に示すヒステリシスループＨＲに沿って前記磁気抵抗効果素子８の抵抗変化率（ΔＲ／Ｒ）は徐々に大きくなる。このとき前記制御部３０では、例えば一定時間毎に前記磁気センサ４から出力される電圧値と前記閾値電圧とを比較しており、前記磁気抵抗効果素子８の抵抗変化率（ΔＲ／Ｒ）が６％を超え、例えば、前記磁気センサ４から出力される電圧値が前記閾値電圧よりも小さくなったと前記制御部３０が判断したとき、前記折畳み式携帯電話１が閉じられたとして、スイッチオフとする切替信号を出力する（なおスイッチオフの場合は通常、何の信号も出力しない）。一方、前記磁気センサ４に侵入する外部磁界Ｈの大きさ（絶対値）が徐々に小さくなっていき、例えば前記磁気抵抗効果素子８の抵抗変化率（ΔＲ／Ｒ）が６％を下回り、前記磁気センサ４からの出力値が前記閾値電圧よりも大きくなったと前記制御部３０が判断したとき、前記折畳み式携帯電話１が開いたとして、スイッチオンとする切替信号を出力する。このように、前記制御部３０は前記外部磁界Ｈの強度変化によって変化する出力値と、予め設定された閾値とを比較する比較部を有し、その比較結果に基づいて切替信号を出力する機能が備えられている。
【００７９】
図１５に示すように、抵抗変化率（ΔＲ／Ｒ）が６％となるのは外部磁界Ｈが−６０Ｏｅ（約−４７４０Ａ／ｍ）程度の時と−４０Ｏｅ（約−３１６０Ａ／ｍ）程度の時である。すなわち１０Ｏｅ程度の保磁力Ｈｃを有しており、図１５に示すように、ヒステリシスループＨＲの曲線ＨＲ１と曲線ＨＲ２は横軸方向に開いている。よって、わずかな外部磁界Ｈの変動によって前記切替信号のばたつきは生じにくく、上記したように、チャタリングの発生等の誤作動を適切に防止できる。
【００８０】
なお外部磁界Ｈの極性変化を検出する磁気センサ４である場合、その磁気センサ４に搭載される磁気抵抗効果素子８は、保磁力Ｈｃが前記層間結合磁界Ｈｉｎよりも大きいヒステリシス特性を有することが好ましい。
【００８１】
次に、本実施形態における磁気センサ４の製造方法について説明する。
図１６に示す工程では、基板６０上に、下から下地層１４，シード層１５、反強磁性層１６，固定層１７，非磁性層１８，フリー層１９及び保護層２０の順に積層した磁気抵抗効果素子８を形成した後、前記磁気抵抗効果素子８をトリミングする。このとき前記磁気抵抗効果素子８の平面形状は図１６に示す磁気抵抗効果素子８よりも大きい。次に、前記磁気抵抗効果素子８上をレジスト層（図示しない）で保護した状態で、前記レジスト層で保護されていない前記基板６０上に、下から下地層１４，シード層１５、反強磁性層１６，第１磁性層１７，第２磁性層１９、非磁性層１８、及び保護層２０の順に積層した固定抵抗素子９を形成する。そしてレジスト層を除去した後、図１６に示すように素子長さがＬ１、素子幅がＷ１となるように、磁気抵抗効果素子８及び固定抵抗素子９の双方を同時にトリミングする。
【００８２】
なお前記基板６０上には、前記磁気抵抗効果素子８及び前記固定抵抗素子９を組として、前記組を複数形成する。
【００８３】
図１７に示す工程では、前記磁気抵抗効果素子８の一方の端部と接触する位置に端子部１０を形成し、前記固定抵抗素子９の一方の端部と接触する位置に端子部２１を形成し、前記磁気抵抗効果素子８及び前記固定抵抗素子９の他方の端部と接触する位置に共通端子部１１を形成する。
【００８４】
次に図１８に示す工程では、まず、端子部１０，１１間の抵抗値Ｒ２、及び端子部１１，２１間の抵抗値Ｒ１を夫々測定する。上記したように前記磁気抵抗効果素子８と固定抵抗素子９は別々の工程により形成されるため、前記磁気抵抗効果素子８と前記固定抵抗素子９の抵抗値を一致させることは難しい。したがって前記抵抗値Ｒ１と前記抵抗値Ｒ２に差が生じやすい。
【００８５】
抵抗値Ｒ１＞抵抗値Ｒ２となっている場合、前記抵抗値Ｒ１を下げるために、前記固定抵抗素子９の側方に、前記固定抵抗素子９よりも抵抗値が小さい導体３５を接続する。前記導体３５は前記固定抵抗素子９に比べて十分に抵抗値が低いＣｕ等で形成される。図１８に示すように前記導体３５を、前記固定抵抗素子９の側方にスパッタ法やメッキ法等で形成する。
【００８６】
前記導体３５を、前記固定抵抗素子９の素子長手方向（図示Ｙ方向）に間隔を空けて前記固定抵抗素子９に接続される４つの分割経路片３５ａ〜３５ｄと、各分割経路片３５ａ〜３５ｄ間を繋ぐ共通経路片３５ｅとで形成する。前記導体３５を前記固定抵抗素子９の側方に接続することで、図５（ａ）で説明したように、並列接続された固定抵抗素子９と導体３５のうち、電流は抵抗の小さい前記導体３５の内部を流れるため、前記抵抗値Ｒ１は、前記導体３５を形成する前に比べて低下する。図１８のように前記導体３５を接続した時点で、抵抗値Ｒ１が抵抗値Ｒ２に対して許容範囲内のずれ量であれば、図１８の状態で抵抗調整を終了する。一方、抵抗値Ｒ１が前記抵抗値Ｒ２を下回るとともに、許容範囲外のずれ量である場合は図１９工程に移行する。
【００８７】
なお本実施形態では、図１８の導体３５の接続時点で、抵抗値Ｒ１を抵抗値Ｒ２に対して許容範囲内のずれ量に収めようとするよりも、前記導体３５の接続により、抵抗値Ｒ１が前記抵抗値Ｒ２よりも小さくなるようにし、次に図１９に示す工程を行うほうが、より高精度且つ簡単に抵抗調整を行うことができて好ましい。
【００８８】
図１９工程では、必要な抵抗値の上昇量に応じて、前記導体３５の一部を切断し、前記導体３５の素子長手方向（図示Ｙ方向）への電流経路長を短くしている。図１８では、前記導体３５の素子長手方向（図示Ｙ方向）への電流経路長がＬ２であったが、図１９では、前記共通経路片３５ｅの一部分３５ｅ１をレーザ等により切断することで、前記導体３５の素子長手方向（図示Ｙ方向）への電流経路長がＬ３に短くなり、その結果、前記抵抗値Ｒ１は図１８の状態から上昇する。前記前記共通経路片３５ｅの一部分３５ｅ１を切断することで、抵抗値Ｒ１が抵抗値Ｒ２に対して許容範囲内のずれ量に収まったら、抵抗値の調整を終了する。まだ、許容範囲外である場合には、さらに前記導体３５の一部を切断して、前記導体３５の素子長手方向（図示Ｙ方向）への電流経路長を短くし、前記抵抗値Ｒ１を上昇させる。
【００８９】
なお図１８では前記分割経路片３５ａ〜３５ｄは４本であるが、前記分割経路片をもっと多くすることで、高精度に抵抗値の調整を行うことが出来る。
【００９０】
抵抗値の調整が終了した後、前記基板６０を各組毎に切断する。あるいは前記抵抗値の調整は、基板６０から各組毎に切断した後に行ってもよい。
【００９１】
また、図７及び図８に示す実施形態の磁気センサの製造方法は、図１７工程後、抵抗値Ｒ１が抵抗値Ｒ２よりも大きい場合には、必要な前記抵抗値Ｒ１の低下量を考慮しながら前記固定抵抗素子９の一部を必要な大きさだけミリング等で除去し、その除去された箇所に、Ｃｕ等の十分に抵抗値が低い導体３６をスパッタ法やメッキ法等で埋め込み形成する。
【００９２】
上記した素子に対するミリングは、ミリングされるのが磁気抵抗効果素子８であると、前記磁気抵抗効果素子８をミリングした際、ミリング面が劣化する可能性があるため、前記固定抵抗素子９をミリングするように、図１６の素子形成段階で、例えば前記固定抵抗素子９の素子長さを前記磁気抵抗効果素子８の素子長さよりもやや長くなるように形成する等して、前記固定抵抗素子９の抵抗値が前記磁気抵抗効果素子８の抵抗値よりも大きくなるようにしておくことが好ましい。
【００９３】
また仮に前記磁気抵抗効果素子８をミリングする場合、あるいは素子台７上に載せられる固定抵抗素子が、図１１に示すような磁気抵抗効果素子５０の構成である場合は、磁気抵抗効果素子８あるいは磁気抵抗効果素子５０のどちらか一方をミリングしないといけないが、前記ミリングによって素子長さを短くしても保磁力Ｈｃや層間結合磁界Ｈｉｎの変動を抑制でき、ヒステリシス特性に変動を与えることはない。
【００９４】
なお上記した実施形態では、磁気センサ４，６１として磁石５，Ｍ１，Ｍ２を構成に含めていないが、前記磁石５，Ｍ１，Ｍ２を含めて磁気センサ４，６１と定義してもよい。
【００９５】
また上記した実施形態の前記磁気センサ４，６１は素子台７上に磁気抵抗効果素子８と固定抵抗とが一つづつ設けられた構成であったが、１つの磁気抵抗効果素子８と１つの固定抵抗とからなるブリッジ回路が、２つ設けられた構成（すなわち２つの磁気抵抗効果素子と２つの固定抵抗）にしてもよいし、また磁気抵抗効果素子８が一つだけ設けられた構成であってもよい。
【００９６】
また、本実施形態の磁気センサ４は折畳み式携帯電話１の開閉検知に用いられているが、ゲーム機の開閉検知等に使用されてもよい。また本実施経形態における磁気センサ４，６１は、スロットルポジションセンサのように回転角度を検知するセンサ、エンコーダ、地磁気センサ（方位センサ）等としても使用可能である。
【００９７】
また磁気抵抗効果素子にバイアス磁界を与えるか否かは任意である。前記磁気抵抗効果素子を構成するフリー磁性層にバイアス磁界を供給しなくてもよい。
また磁気抵抗効果素子はＧＭＲ素子以外にＡＭＲ素子、ＴＭＲ素子であってもよい。
【図面の簡単な説明】
【００９８】
【図１】本実施形態の磁気センサを内臓した折畳み式携帯電話の部分模式図（閉じた状態）、
【図２】本実施形態の磁気センサを内臓した折畳み式携帯電話の部分模式図（開いた状態）、
【図３】本実施形態における磁気センサの部分平面図、
【図４】図３に示すＡ−Ａ線から切断し矢印方向から見た前記磁気センサの部分断面図、
【図５】本実施形態における磁気センサの部分拡大平面図であり、（ａ）は、導体を切断する前の状態、（ｂ）は導体を切断した後の状態、
【図６】図５とは異なる構造の本実施形態における磁気センサの部分拡大平面図、
【図７】図５及び図６とは異なる構造の本実施形態における磁気センサの部分拡大平面図、
【図８】図７に示すＢ−Ｂ線から切断し矢印方向から見た前記磁気センサの部分拡大断面図、
【図９】図５，図６，図７とが異なる構造の本実施形態における磁気センサの部分拡大平面図、
【図１０】図３に示す磁気センサの回路構成図、
【図１１】図４とは異なる形態の非接触式磁気センサの部分断面図、
【図１２】図１１に示す磁気センサに備えられた固定抵抗素子のヒステリシス特性を示すグラフ、
【図１３】非磁性層の膜厚と、磁気抵抗効果素子の固定層とフリー層間に作用する層間結合磁界との関係を示すグラフ、
【図１４】磁気抵抗効果素子の素子幅とフリー層の保磁力Ｈｃとの関係を示すグラフ、
【図１５】図４及び図１１に示す磁気抵抗効果素子のヒステリシス特性を示すグラフ、
【図１６】本実施形態の磁気センサの製造方法を示す一工程図（部分平面図）、
【図１７】図１６工程の次に行われる一工程図（部分平面図）、
【図１８】図１７工程の次に行われる一工程図（部分平面図）、
【図１９】図１８工程の次に行われる一工程図（部分平面図）、
【符号の説明】
【００９９】
１  折畳み式携帯電話
２  第１部材
３  第２部材
４  磁気センサ
５  磁石
６  回路基板
７  素子台
８、５０  磁気抵抗効果素子
９  固定抵抗
１０、１１、２１  端子部
３５、３６  導体
３５ａ、３５ｂ、３５ｃ、３５ｄ  分割経路片
３５ｅ  共通経路片
【図１】
2007271319.tif 000003
【図２】
2007271319.tif 000004
【図３】
2007271319.tif 000005
【図４】
2007271319.tif 000006
【図５】
2007271319.tif 000007
【図６】
2007271319.tif 000008
【図７】
2007271319.tif 000009
【図８】
2007271319.tif 000010
【図９】
2007271319.tif 000011
【図１０】
2007271319.tif 000012
【図１１】
2007271319.tif 000013
【図１２】
2007271319.tif 000014
【図１３】
2007271319.tif 000015
【図１４】
2007271319.tif 000016
【図１５】
2007271319.tif 000017
【図１６】
2007271319.tif 000018
【図１７】
2007271319.tif 000019
【図１８】
2007271319.tif 000020
【図１９】
2007271319.tif 000021